그 위 에 발광 층 을 다음 과 같이 열 진공 증착 시켰 다 . 발광 층 은 호스트 로 화학식 1 의 화합물 한 종과 화학식 2 또는 3 의 화합물 한 종 을 예비 혼합 후 하나 의 공급원 에서 400 Å 증착 하 였 고 녹색 인광 도 펀트 는 Ir ( ppy ) 3 를 발광 층 증착 두께 의 7 % 의 증착 비율 이 되 도록 도핑 하 여 증착 하 였 다 . 이후 정공 저 지층 으로 BCP 를 60 Å 증착 하 였으며 , 그 위 에 전자 수송 층 으로 Alq 3 를 200 Å 증착 하 였 다 . 마지막 으로 전자 수송 층 위 에 리튬 플 루오 라이드 ( lithium fluoride : LiF ) 를 10 Å 두께 로 증착 하 여 전자 주입 층 을 형성 한 후 , 전자 주입 층 위 에 알루미늄 ( Al ) 음극 을 1 , 200 Å 의 두께 로 증착 하 여 음극 을 형성 함 으로써 유기 전계 발광 소자 를 제조 하 였 다 .